(57)【要約】  フィルムのロールが記載される。特に、多層複屈折反射偏光子及びポリビニルアルコール層を含むフィルムのロールが記載される。そのようなフィルムは、全クロスウェブ幅にわたって、通過軸の小さなバラツキを示す。
2020525866.tif 000002
【特許請求の範囲】
【請求項１】
フィルムのロールであって、
クロスウェブ方向に沿って変化する通過軸を有する多層複屈折反射偏光子を備え、
前記多層複屈折反射偏光子は、複屈折層と等方性層との交互層を含み、
前記多層複屈折反射偏光子が、ポリビニルアルコールの配向層を含み、
前記多層複屈折反射偏光子の前記通過軸は、前記フィルムのロールの全クロスウェブ幅にわたって約１度以下で変化し、
前記は、２７インチよりも大きく、
前記多層複屈折反射偏光子は、ヨウ素染料で染色された場合、少なくとも２０００：１のコントラスト比と、４２５ｎｍ〜６７５ｎｍの垂直入射において、少なくとも６０％の通過状態透過率とを示す、フィルムのロール。
【請求項２】
前記多層複屈折反射偏光子の最大伸張方向に関して、前記複屈折層及び前記等方性層は、前記最大伸張方向に沿って少なくとも０．２の屈折率差を有する、請求項１に記載のフィルムのロール。
【請求項３】
前記多層複屈折反射偏光子は、上面及び下面を有し、前記交互層は、厚さ勾配を有し、前記上面は、より厚い交互層に隣接する側であり、ポリビニルアルコールの前記配向層は、前記上面に配置されている、請求項１に記載のフィルムのロール。
【請求項４】
前記多層複屈折反射偏光子は、ヨウ素染料で染色された場合、少なくとも５０００：１のコントラスト比を示す、請求項１に記載のフィルムのロール。
【請求項５】
前記多層複屈折反射偏光子は、ヨウ素染料で染色された場合、少なくとも１００００：１のコントラスト比を示す、請求項１に記載のフィルムのロール。
【請求項６】
前記多層複屈折反射偏光子は、ヨウ素染料で染色された場合、４２５ｎｍ〜６７５ｎｍの垂直入射において、少なくとも７０％の通過状態透過率を示す、請求項１に記載のフィルムのロール。
【請求項７】
前記多層複屈折反射偏光子の前記複屈折層は、ポリエチレンナフタレート、又はポリエチレンナフタレートを含むコポリマーを含む、請求項１に記載のフィルムのロール。
【請求項８】
ポリマーウェブを処理する方法であって、
ポリエチレンナフタレート及びポリエチレンテレフタレートのモノマーを含むコポリマー、又はポリエチレンナフタレート、を含む複屈折を発現させることができる層と、等方性層と、の交互層を含む、ポリマー多層ウェブを用意することと、
前記ポリマー多層ウェブにポリビニルアルコールの層をコーティングすることと、
前記複屈折を発現させることができる層のガラス転移温度を超えて前記ポリマー多層ウェブを加熱することと、
前記複屈折を発現させることができる層が複屈折を発現させるように、前記ポリマー多層ウェブを約６．５以上の総横断方向延伸倍率で幅出しすることによって、多層反射偏光子を形成することと、を含み、
前記多層反射偏光子は通過軸を有し、前記通過軸は、全クロスウェブ幅にわたって１度以下で変化する、方法。
【請求項９】
前記多層反射偏光子は、ヨウ素染料で染色された場合、少なくとも２０００：１のコントラスト比と、４２５ｎｍ〜６７５ｎｍの垂直入射において、少なくとも６０％の通過状態透過率とを示す、請求項８に記載の方法。
【請求項１０】
前記多層反射偏光子は、ヨウ素染料で染色された場合、少なくとも５０００：１のコントラスト比を示す、請求項９に記載の方法。
【請求項１１】
前記多層反射偏光子は、ヨウ素染料で染色された場合、少なくとも１００００：１のコントラスト比を示す、請求項８に記載の方法。
【請求項１２】
前記多層反射偏光子は、ヨウ素染料で染色された場合、少なくとも１３０００：１のコントラスト比を示す、請求項８に記載の方法。
【発明の詳細な説明】
【背景技術】
【０００１】
多層複屈折反射偏光子は、ロール形態で供給することができる。反射偏光子は、一偏光の光を優先的に反射する一方、直交偏光の光を実質的に透過する。反射偏光子は、通過軸を有する。通過軸は、実質的に透過する光の線形偏光に対して平行である。
【発明の概要】
【０００２】
一態様において、本明細書は、フィルムのロールに関する。特に、フィルムのロールは、クロスウェブ方向に沿って変化する通過軸を有する多層複屈折反射偏光子を含む。多層複屈折反射偏光子は、複屈折層と等方性層との交互層と、ポリビニルアルコールの配向層と、を含む。多層複屈折反射偏光子の通過軸は、フィルムのロールの全クロスウェブ幅にわたって約１度以下で変化する。全クロスウェブ幅は、２７インチよりも大きい。多層複屈折反射偏光子は、ヨウ素染料で染色された場合、少なくとも２０００：１のコントラスト比と、４２５ｎｍ〜６７５ｎｍの垂直入射において、少なくとも６０％の通過状態透過率とを示す。
【０００３】
別の態様では、本明細書は、ポリマー多層ウェブを処理する方法に関する。特に、本方法は、ポリエチレンナフタレート及びポリエチレンテレフタレートのモノマーを含むコポリマー、又はポリエチレンナフタレート、を含む複屈折を発現させることができる層と、等方性層と、の交互層を含む、ポリマー多層ウェブを用意することと、ポリマー多層ウェブにポリビニルアルコールの層をコーティングすることと、複屈折を発現させることができる層のガラス転移温度を超えてポリマー多層ウェブを加熱することと、複屈折を発現させることができる層が複屈折を発現させるように、ポリマー多層ウェブを約６．５以上の総横断方向延伸倍率で幅出しすることによって、多層反射偏光子を形成することと、を含む。多層反射偏光子は、通過軸を有し、通過軸は、全クロスウェブ幅にわたって１度以下で変化する。
【図面の簡単な説明】
【０００４】
【図１】フィルムのロールの上部平面図である。
【図２】ポリビニルアルコール層を含む多層複屈折反射偏光子の正面断面図である。
【図３】実施例及び比較例のクロスウェブ通過軸のバラツキを示すグラフである。
【発明を実施するための形態】
【０００５】
多層複屈折反射偏光子は、複屈折を発現させることができる少なくとも１つの層及び他の１つの層を含むポリマーウェブを伸張することによって、形成される。いくつかの実施形態では、他の層は等方性層であり、すなわち、この層は、複屈折を発現させることができる層と同じ伸張条件下で複屈折性を有するようには設計されていない。いくつかの実施形態では、等方性層は、その分子構造に起因して複屈折を発現させないため等方性である。いくつかの実施形態では、等方性層は、複屈折を発現させることができる層と同じ温度で複屈折を発現させないため等方性である。
【０００６】
反射偏光子は、ディスプレイ、特に、均一な照明のためにバックライトを利用する、液晶ディスプレイ又は他の透過型ディスプレイにおいて有用である。反射偏光子は、典型的には、ディスプレイとして有用であるか又は許容可能であるのに十分なコントラスト比（バックライトがオンである間の最大透過率と最小透過率との比）を提供するために、従来の吸収偏光子に積層されるか、取り付けられるか、又は隣接して配置される。しかし、積層／取り付けプロセス、又は別個のフィルムの取り扱い及び加工により、製造コスト及び複雑性が増す。更に、配向プロセス中の伸張むらにより、従来の反射偏光子は、クロスウェブ方向に沿って通過軸方向が大きくばらつく。従来の一部の反射偏光子では、通過軸は、全クロスウェブ幅に沿って３度以上で変化し得る。通過軸方向のバラツキにより、反射偏光子と吸収偏光子の軸同士を一致させることが困難になり、これにより、ディスプレイのコントラスト比が低下し、又は透過率が低下する。あるいは、適切な大きさと、通過軸の好適なレベルのバラツキとの両方を有するフィルム構成要素を見出すために、大量の材料を廃棄する必要があることがある。更に、標準的な反射偏光子及び標準的な吸収偏光子の従来の配向プロセスにより、クロスウェブに位置合わせされたときに通過軸同士が互いに直交することになる。したがって、通過軸を一致させるには、フィルムのロールから加工し、フィルムを互いに回転させ、次いで、フィルムを積層するか又は上下に積み重ねる必要がある。必要とされる加工及び取り付けの工程により、歩留りロス、追加の製造コスト、及び他の非効率性が生じることがある。更に、別個の２つのフィルム、それに加えて積層のための光学的に透明な接着剤の必要性により、フィルム積層体全体のベースライン厚さが大きくなる。
【０００７】
本明細書には、ロール形態で供給することのできる多層複屈折反射偏光子が記載される。多層複屈折反射偏光子は、ポリビニルアルコール層を含む。ポリビニルアルコール層がヨウ素で染色されると、多層複屈折反射偏光子は、２０００：１よりも高い、５０００：１よりも高い、又は更には１００００：１若しくは１３０００：１よりも高いコントラスト比を示し得る。これらの高いコントラスト比は、ウェブにわたる通過軸の優れた均一性に少なくとも部分的に基づく。いくつかの実施形態では、通過軸は、フィルムのロールのクロスウェブ幅全体にわたって、（山から谷まで）１．５度以下で変化し得る。
【０００８】
特定のプロセス条件を変更することにより、本明細書に記載されるような反射偏光子のフィルムのロールが使用可能になる。ポリマー多層ウェブの伸張条件は、特に、通過軸のバラツキに大きな影響を及ぼし得る。例えば、驚くべきことに、横断方向の大きな延伸倍率により、クロスウェブ幅にわたって良好な均一性を維持しながらも、複屈折性の高い界面を生じさせることが可能になった。いくつかの実施形態では、横断方向の総延伸倍率（すなわち、最初に型に嵌められた伸張前の横断方向の幅に対する最終の幅の比）が非常に大きい。いくつかの実施形態では、横断方向の総延伸倍率は、少なくとも６である。いくつかの実施形態では、横断方向の総延伸倍率は、少なくとも７である。いくつかの実施形態では、横断方向の総延伸倍率は、少なくとも７．５である。
【０００９】
図１は、フィルムのロールの上部平面図である。ロール１００は、多層複屈折反射偏光子１１０を含む。
【００１０】
多層複屈折反射偏光子１１０は、少なくとも２つの異なる材料からなる交互微細層を含む。多層光学フィルム、すなわち、異なる屈折率の微細層を配置することに少なくとも部分的によって、望ましい透過特性及び／又は反射特性をもたらすフィルムが知られている。真空チャンバの中で、一連の無機質材料を光学的に薄い層（「微細層」）として基材に堆積させることによって、このような多層光学フィルムを作ることが知られている。
【００１１】
多層光学フィルムは、交互ポリマー層を共押出しすることによっても実証されている。例えば、米国特許第３，６１０，７２９号（Ｒｏｇｅｒｓによる）、同第４，４４６，３０５号（Ｒｏｇｅｒｓらによる）、同第４，５４０，６２３号（Ｉｍらによる）、同第５，４４８，４０４号（Ｓｃｈｒｅｎｋらによる）、及び同第５，８８２，７７４号（Ｊｏｎｚａらによる）を参照されたい。これらのポリマー多層光学フィルムにおいて、個々の層の構成において、ほとんど又は専ら、ポリマー材料が使用される。そのようなフィルムは、大量生産工程と適合し、大きなシート及びロール品で作製することができる。いくつかの実施形態では、交互ポリマー層に使用される材料のうちの少なくとも１つは、ポリエチレンナフタレート、又はポリエチレンテレフタレート及びポリエチレンナフタレートを含むコポリマーのいずれかである。いくつかの実施形態では、複屈折を発現させることができる層に使用される材料のうちの少なくとも１つは、ポリエチレンナフタレート、又はポリエチレンナフタレート、ポリエチレンテレフタレート、及び１０％未満のモル％（ニ酸モノマーが１００％であることに基づくモル％）の任意の他のモノマーを含むコポリマーである。
【００１２】
多層光学フィルムは、異なる屈折率特性を有する個々の微細層を含み、それによって、隣接する微細層同士の間の境界面で一部の光が反射する。微細層は十分に薄いため、複数の境界面で反射された光は強め合う干渉又は弱め合う干渉を受けて、多層光学フィルムに所望の反射特性又は透過特性を与える。紫外線、可視、又は近赤外線波長の光を反射するように設計された多層光学フィルムでは、各微細層は、一般に約１μｍ未満の光学的厚さ（物理的厚さに屈折率を乗じたもの）を有する。一般的に、層は、最も薄いものから最も厚いものへと配置することができる。いくつかの実施形態において、交互に配置された光学層の配置は、層数の関数として実質的に線形的に変化し得る。これらの層プロファイルは、線形層プロファイルと呼ばれることがある。いくつかの実施形態では、層の厚さは単調に構成してもよい。一般的に、線形層プロファイルは、層構成の全般的な形状に基づくものであり、線形層プロファイルからの小さな又は僅かな偏差は依然として線形層プロファイルであると当業者によって見なされるであろう。いくつかの実施形態では、これは、実質的な線形層プロファイルと呼ばれることがある。多層光学フィルムの外側表面にあるスキン層、又は、多層光学フィルム内に配置され、微細層の可干渉性の群（本明細書においては「パケット」と呼ぶ）を分離する保護境界層（protective boundary layer；ＰＢＬ）等の、より厚い層が含められてもよい。いくつかの実施形態では、多層複屈折反射偏光子１１０は、少なくとも２つのパケットを含んでもよい。いくつかの実施形態では、多層複屈折反射偏光子の２つのパケットは、少なくとも８０％重なり合う厚さを有する。場合によっては、保護境界層は、多層光学フィルムの交互層のうちの少なくとも１つと同じ材料でもよい。他の場合では、保護境界層は、物理的特性又はレオロジー特性のために選択される、異なる材料であってよい。保護境界層は、光学パケットの片側又は両側にあってもよい。単一パケットの多層光学フィルムの場合、保護境界層は、多層光学フィルムの外側表面の一方又は両方にあってよい。
【００１３】
スキン層が加えられることがあり、これはフィードブロックの後だが溶融物がフィルムダイを出る前に起こる。この多層溶融物は次に、ポリエステルフィルムに関する従来の様式でフィルムダイを通して冷却ロール上に流延され、急冷される。その後、例えば、米国特許出願公開第２００７／０４７０８０（Ａ１）号、米国特許出願公開第２０１１／０１０２８９１（Ａ１）号、及び米国特許第７，１０４，７７６号（Ｍｅｒｒｉｌｌらによる）に記載されているように、光学層のうちの少なくとも１つにて複屈折が得られるように、キャストウェブが、様々な可能なプロセスのうちの少なくとも１つによって伸張されて、多くの場合、反射偏光子又はミラーフィルムのいずれかが製造される。複屈折性のフィルムは、多層複屈折反射偏光子と呼ばれることがある。
【００１４】
多層複屈折反射偏光子１１０は、任意の好適な反射特性を有し得る。例えば、多層複屈折反射偏光子１１０は、ある偏光の光を優先的に反射する一方で、第２の直交偏光の光を優先的に透過する反射偏光子でもよい。いくつかの実施形態では、多層複屈折反射偏光子は、円形反射偏光子を効果的に形成するために、１／４波長リターダを含むか、又はそれに取り付けられてもよい。１／４波長リターダは、いくつかの実施形態では、５５０ｎｍの光の場合に１３７．５ｎｍのうち５０ｎｍ以内の位相差を有してもよい。いくつかの実施形態では、１／４波長リターダは、複屈折伸張ポリマーフィルムでもよく、又はそれを含んでもよい。いくつかの実施形態では、１／４波長リターダは、液晶層でもよく、又はそれを含んでもよい。いくつかの実施形態では、１／４波長リターダは、拡大された波長範囲にわたって色収差がなく（achromatic）てもよく、すなわち、１／４波長リターダは、その拡大された波長範囲にわたって約１／４波長の遅延をもたらし得る。いくつかの実施形態では、多層複屈折反射偏光子１１０は、４２５ｎｍ〜６７５ｎｍの垂直入射において、通過状態の光の少なくとも６０％を透過する。いくつかの実施形態では、多層複屈折反射偏光子１１０は、４２５ｎｍ〜６７５ｎｍの垂直入射において、通過状態の光の少なくとも７０％を透過する。
【００１５】
いくつかの実施形態では、多層複屈折反射偏光子は、吸収素子を含む。いくつかの実施形態では、これらの吸収素子は、吸収偏光素子である。いくつかの実施形態では、これらの吸収素子は、両方の直交偏光の光を吸収する広帯域吸収体である。いくつかの実施形態では、吸収偏光素子は、多層複屈折反射偏光子の複屈折層内にのみ配置してもよい。いくつかの実施形態では、吸収偏光素子は、多層複屈折反射偏光子の複屈折層の一部内にのみ配置してもよい。吸収素子を含む例示的な偏光子は、米国特許出願公開第２０１６−０３０６０８６号（Ｈａａｇら）及び米国特許第６，０９６，３７５号（Ｏｕｄｅｒｋｉｒｋら）に記載されている。
【００１６】
フィルムのロールのクロスウェブ幅が図１に示されている。フィルムのロールの全クロスウェブ幅にわたって、通過軸方向は、１．５度以下、１度以下、０．８度以下、又は０．５度以下で変化してもよい。
【００１７】
いくつかの実施形態では、フィルムのロールの全クロスウェブ幅は大きい。いくつかの実施形態では、フィルムのロールの全クロスウェブ幅は、２７インチよりも大きい。いくつかの実施形態では、それは、３０インチよりも大きい。いくつかの実施形態では、それは、３２インチよりも大きい。
【００１８】
いくつかの実施形態では、多層複屈折反射偏光子は、高度な複屈折性を有する。いくつかの実施形態では、（通過軸に直交する）ブロック方向に沿った面内の２つの隣接する層間の屈折率の差は、０．２以上でもよい。いくつかの実施形態では、通過方向に沿った、面内の２つの隣接する層間の屈折率の差は、０．０５以下でもよい。
【００１９】
図２は、ポリビニルアルコール層を含む多層複屈折反射偏光子の正面断面図である。多層複屈折反射偏光子は、複屈折を発現させることができる層２１２と等方性層２１４との交互層、スキン層２２０、及びポリビニルアルコール層２３０を含む。
【００２０】
スキン層２２０は、任意の好適な厚さでもよく、又は任意の好適な材料から形成されてもよい。スキン層２２０は、複屈折を発現させることができる層２１２又は等方性層２１４のいずれか１つ以上と同じ材料から形成してもよく、又は同じ材料を含んでもよい。スキン層２２０は薄くてもよく、いくつかの実施形態では、スキン層は、５００ｎｍよりも薄く、３００ｎｍよりも薄く、又は２００ｎｍよりも薄くてもよい。いくつかの実施形態では、スキン層は１５０ｎｍよりも厚くあるべきである。
【００２１】
ポリビニルアルコール層２３０は、任意の好適な厚さでもよい。いくつかの実施形態では、ポリビニルアルコール層は、配向後に０．５μｍ〜３μｍの厚さでもよい。いくつかの実施形態では、ポリビニルアルコール層は、配向後に０．８μｍ〜２μｍの厚さでもよい。いくつかの実施形態では、ポリビニルアルコール層は、配向後に１．２μｍ〜１．５μｍの厚さでもよい。ポリビニルアルコール層は、ウェブとポリビニルアルコール層とが一緒に配向され得るように、多層ポリマーウェブにコーティング又は押出成形してもよい。いくつかの実施形態では、より厚い層が一方の側の近くに配置され、より薄い層が反対側の近くに配置されるように、多層複屈折反射偏光子の層が配置される場合、ポリビニルアルコール層２３０は、より厚い層を有する側に配置してもよい。
【実施例】
【００２２】
多層フィルムは、典型的にロールツーロール法で形成され、クロスウェブ寸法は、一般的に横断方向（ＴＤ）と称され、ロールの長さに沿った寸法は、機械方向（ＭＤ）と呼ばれる。更に、フィルムは、注意深く制御された温度ゾーンにおいて、形成プロセス中に機械方向及び横断方向に慎重に伸張されて、幅出しプロセスと一般に呼ばれるプロセス中に複屈折層に影響が及ぼされる。更に、上記幅出しプロセスは、パケットが形成されるときにパケットの線形横断伸張又は放物線状伸張のいずれかをもたらしてもよく、冷却ゾーン中の制御された収縮の許容値は、「トーイン（toe-in）」と一般に呼ばれる制御された内向きの線形後退も必要とすることがある。一般的な多層光学フィルムプロセスを説明する特許文献は、広幅ウェブ／フィルム製品のための通過軸制御の改良を可能にするプロセス偏差として、以下の実施例に散在される。
【００２３】
以下の実施例は、大スパンのウェブ処理装置にわたる通過軸制御の改良を示す。これらの改良は、従来とは異なるプロセス条件の変更に由来する。通過軸制御の改良に関する一次指標は、横断方向でウェブにわたる２５の箇所から測定された通過軸の角度範囲として、各実施例（及び比較例）について報告される。
【００２４】
通過軸制御の定義／試験方法
０．０１度の分解能で角度を記録できる回転分析器を使用して、有効ウェブ幅にわたる等間隔の２５の箇所について通過軸の向きを収集した。当然ながら、理想的なケースでは、これらの２５のデータ点間における通過軸の向きのバラツキがない。度数で記録される測定された通過軸の向きの範囲でのピーク間の広がりとして、通過軸制御を定義する。
【００２５】
ポリビニルアルコール（ＰＶＯＨ）でコーティングされた反射偏光子
これらの実施例は、配向前にポリビニルアルコール（ＰＶＯＨ）でコーティングされた反射偏光子フィルムである。これらの種類のフィルムを製造するためのプロセスは、多層反射偏光子及び吸収偏光子を同時に形成する手段を説明する米国特許第６，０９６，３７５号に既に記載されている。
【００２６】
実施例１及び比較例（ＣＥ−１及びＣＥ−２）に関するプロセスパラメータ及び材料を表１及び表２に示している。
【００２７】
Ｘｙｌｅｘ  ＥＸＸＸ０２８１は、ポリカーボネート／コポリエステル合金であり、Ｓａｂｉｃ  ＵＳＡ（Ｈｏｕｓｔｏｎ、ＴＸ）から入手可能である。ＰＥＴｇは、Ｅａｓｔｍａｎ  Ｃｈｅｍｉｃａｌｓ（Ｋｎｏｘｖｉｌｌｅ、ＴＮ）から入手可能なコポリエステルである。９０／１０  ＣｏＰＥＮは、３Ｍ  Ｃｏｍｐａｎｙ（Ｓａｉｎｔ  Ｐａｕｌ、ＭＮ）によって製造された、９０モル％のポリエチレンナフタレート及び１０モル％のポリエチレンテレフタレートであるランダムコポリエステルである。ＰＥＴｇ−ｉ５はポリエステル系アイオノマーであり、「ポリエステルＯ」として米国特許出願公開第２００７−０２９８２７１号に記載されている。「延伸倍率（draw ratio）」として一般に知られる横断方向伸張比は、通過軸制御にとって重要であり得る。なお、実施例１については、良好な通過軸制御を有する６．８６の延伸倍率で作製した一方で、ＣＥ−１及びＣＥ−２については、相対的に劣る通過軸制御をもたらす、それぞれ５．０５及び５．９８のより従来的な延伸倍率で作製した。
【００２８】
背景として、ＰＶＯＨフィルムを製造するための一般的なプロセスは、米国特許第６，０９６，３７５号に記載されている。キャストフィルムには、無機若しくはポリマープライマー層への溶液コーティング、コロナ処理、又は物理的処理によってコーティングする前に、接着のために下塗りすることができる。本出願の好適な溶液系プライマーは、米国特許第４，６５９，５２３号に記載されているような、ポリエチレンテレフタレートフィルムに下塗りするために一般的に使用される水溶性コポリエステルである。ポリビニルアルコールコーティング溶液は、重量ベースで水中に２〜２０％のポリマーを含有するべきであり、好ましい濃度は５〜１５％である。ポリビニルアルコールは、９５〜１００％、好ましくは９７〜９９．５％の加水分解度を有するべきである。コーティング乾燥重量は、平方メートル当たり２〜８０グラムの範囲であるべきである。次いで、ポリビニルアルコールコーティングされたキャストフィルムを高温で伸張して、配向されたポリビニルアルコール及び多層反射偏光子を生じさせる。この温度は、多層反射偏光子の構成要素のうちの少なくとも１つのガラス転移温度よりも高いことが好ましい。一般に、温度は、８０〜１６０℃、好ましくは１００〜１６０℃であるべきである。フィルムは、元の寸法の２〜１０倍に伸張されるべきである。
【００２９】
フィルムは、元の寸法の３〜６倍に伸張されることが好ましい。フィルムは、伸張方向と交差する方向の自然な収縮（伸張比の平方根に等しい）から、拘束される（つまり、伸張方向と交差する方向の寸法の実質的な変化がなくなる）まで、伸張方向と交差する方向に寸法的に弛緩してもよい。フィルムは、長さオリエンタを用いる場合と同様に機械方向に伸張してもよく、又はテンターを使用して幅方向に伸張してもよい。次いで、配向されたポリビニルアルコールコーティングをヨウ素系染色溶液で染色し、次いで、コーティングを固定するためにホウ化する。
【００３０】
これらの特定の実施例では、ＰＶＯＨコーティング溶液を、８９重量％の水、１１重量％のＰＶＯＨ、及び０．０１重量％の界面活性剤で構成した。ＰＶＯＨは、Ｋｕｒａｒａｙ  Ａｍｅｒｉｃａ（Ｈｏｕｓｔｏｎ、ＴＸ）のＫｕｒａｒａｙ  ２８９９である。界面活性剤は、Ａｉｒ  Ｐｒｏｄｕｃｔｓ（Ａｌｌｅｎｔｏｗｎ、ＰＡ）から入手可能なＤｙｎｏｌ  ６０４であった。これらの例では、フィルムを元の４〜７倍に伸張し、厚さ１．２マイクロメートルのＰＶＯＨ伸張層を得た。
【００３１】
ヨウ素染色及びホウ化手順は、以下の要素を含んでいた。染料浴組成物は、８０重量％の水、１９．７重量％のヨウ化カリウム、及び０．３重量％のヨウ素であった。ホウ酸浴組成物は、８０重量％の水、１４重量％のホウ酸、及び６．０重量％のホウ酸ナトリウムであった。染色プロセス工程は、３０℃の染料浴及び３４秒間の曝露を必要とする。ホウ化工程は、６５℃の浴温度及び４２秒間の曝露を必要とした。ホウ化後、試料を２３℃の水で２４秒間すすいだ後、７０℃のオーブンで５分間乾燥させた。
【００３２】
偏光コントラスト比の測定値は、（４００〜７００ｎｍ）垂直入射で測定された通過状態の平均透過率を、（４００〜７００ｎｍ）垂直入射で測定された阻止状態の平均透過率で割った値として一般に定義される。実施例＃１のフィルムを上述のようにヨウ素染色し、得られた測定コントラスト比は、液晶ディスプレイ内の偏光子のコントラスト比として有用な約４０００であった。
【００３３】
より低い延伸倍率の比較例（ＣＥ−１及びＣＥ−２）で得られた通過軸制御は、それぞれ３及び５．７度の範囲の劣った通過軸制御をもたらす。一方で、従来よりも高い延伸倍率（実施例１）が、広幅ウェブの有用性を可能にする１．０度の範囲の優れた通過軸制御をもたらすことを見出した。クロスウェブ通過軸プロファイルを図３で比較する。
【００３４】
【表１】
2020525866.tif 000003
【００３５】
【表２】
2020525866.tif 000004
【００３６】
以下は本開示による例示的な実施形態である。
項目１．フィルムのロールであって、
クロスウェブ方向に沿って変化する通過軸を有する多層複屈折反射偏光子を備え、
多層複屈折反射偏光子が、複屈折層と等方性層との交互層を含み、
多層複屈折反射偏光子が、ポリビニルアルコールの配向層を含み、
多層複屈折反射偏光子の通過軸は、フィルムのロールの全クロスウェブ幅にわたって約１度以下で変化し、
全クロスウェブ幅は、２７インチよりも大きく、
多層複屈折反射偏光子は、ヨウ素染料で染色された場合、少なくとも２０００：１のコントラスト比と、４２５ｎｍ〜６７５ｎｍの垂直入射において、少なくとも６０％の通過状態透過率とを示す、フィルムのロール。
【００３７】
項目２．多層複屈折反射偏光子の最大伸張方向に関して、複屈折層及び等方性層は、最大伸張方向に沿って少なくとも０．２の屈折率差を有する、項目１に記載のフィルムのロール。
【００３８】
項目３．多層複屈折反射偏光子は、上面及び下面を有し、交互層は、厚さ勾配を有し、上面は、より厚い交互層に隣接する側であり、ポリビニルアルコールの配向層は、上面に配置されている、項目１に記載のフィルムのロール。
【００３９】
項目４．多層複屈折反射偏光子は、ヨウ素染料で染色された場合、少なくとも５０００：１のコントラスト比を示す、項目１に記載のフィルムのロール。
【００４０】
項目５．多層複屈折反射偏光子は、ヨウ素染料で染色された場合、少なくとも１００００：１のコントラスト比を示す、項目１に記載のフィルムのロール。
【００４１】
項目６．多層複屈折反射偏光子は、ヨウ素染料で染色された場合、４２５ｎｍ〜６７５ｎｍの垂直入射において、少なくとも７０％の通過状態透過率を示す、項目１に記載のフィルムのロール。
【００４２】
項目７．多層複屈折反射偏光子の複屈折層は、ポリエチレンナフタレート、又はポリエチレンナフタレートを含むコポリマーを含む、項目１に記載のフィルムのロール。
【００４３】
項目８．ポリマーウェブを処理する方法であって、
ポリエチレンナフタレート及びポリエチレンテレフタレートのモノマーを含むコポリマー、又はポリエチレンナフタレート、を含む複屈折を発現させることができる層と、等方性層と、の交互層を含む、ポリマー多層ウェブを用意することと、
ポリマー多層ウェブにポリビニルアルコールの層をコーティングすることと、
複屈折を発現させることができる層のガラス転移温度を超えてポリマー多層ウェブを加熱することと、
複屈折を発現させることができる層が複屈折を発現させるように、ポリマー多層ウェブを約６．５以上の総横断方向延伸倍率で幅出しすることによって、多層反射偏光子を形成することと、を含み、
多層反射偏光子が通過軸を有し、通過軸は、全クロスウェブ幅にわたって１度以下で変化する、方法。
【００４４】
項目９．多層反射偏光子は、ヨウ素染料で染色された場合、少なくとも２０００：１のコントラスト比と、４２５ｎｍ〜６７５ｎｍの垂直入射において、少なくとも６０％の通過状態透過率とを示す、項目８に記載の方法。
【００４５】
項目１０．多層反射偏光子は、ヨウ素染料で染色された場合、少なくとも５０００：１のコントラスト比を示す、項目９に記載の方法。
【００４６】
項目１１．多層反射偏光子は、ヨウ素染料で染色された場合、少なくとも１００００：１のコントラスト比を示す、項目８に記載の方法。
【００４７】
項目１２．多層反射偏光子は、ヨウ素染料で染色された場合、少なくとも１３０００：１のコントラスト比を示す、項目８に記載の方法。
【図１】
2020525866.tif 000005
【図２】
2020525866.tif 000006
【図３】
2020525866.tif 000007
【国際調査報告】
2020525866.tif 000008
2020525866.tif 000009
2020525866.tif 000010
2020525866.tif 000011
2020525866.tif 000012
2020525866.tif 000013
2020525866.tif 000014